(57)【要約】      （修正有）【課題】病院、施設や在宅介護用の床ずれ防止用マット、車椅子、枕、体位変換用クッションや、一般健常者向けのマットレスやベッドパッド等の寝具、或いは座席等のクッションに有効に利用でき、皮膚に対する刺激が少なく、シーツ等のカバー材を上に敷かずに直接寝ることができ、なおかつ、体圧分散性、蒸れ防止性に優れた積層クッション材を提供する。【解決手段】立体編物が複数層積層され、周囲が接合された積層クッション材であり、厚みが２〜８ｍｍ、表面編地の下記に示す総カバーファクター（ＴＣＦ）が７５０〜１２５０、連結糸が１５〜１７０デシテックスのモノフィラメントからなる立体編物が表層を構成し、かつ、厚みが３〜１５ｍｍ、連結糸が１８０〜１０００デシテックスのモノフィラメントからなる立体編物が下層を構成してい積層クッション材。【選択図】なし【特許請求の範囲】
【請求項１】
立体編物が複数層積層され、周囲が接合された積層クッション材であって、厚みが２〜８ｍｍ、表面編地の下記に示す総カバーファクター（ＴＣＦ）が７５０〜１２５０、連結糸が１５〜１７０デシテックスのモノフィラメントからなる立体編物が表層を構成し、かつ、厚みが３〜１５ｍｍ、連結糸が１８０〜１０００デシテックスのモノフィラメントからなる立体編物が下層を構成していることを特徴とする積層クッション材。
総カバーファクター（ＴＣＦ）＝コースカバーファクター（ＣＣＦ）＋ウェールカバーファクター（ＷＣＦ）
但し、コースカバーファクター（ＣＣＦ）＝（コース数；本／２．５４ｃｍ）×（表面の編地を構成する糸条の太さ；ｄｔｅｘ）1/2
ウェールカバーファクター（ＷＣＦ）＝（ウェール数；本／２．５４ｃｍ）×（表面の編地を構成する糸条の太さ；ｄｔｅｘ）1/2
【発明の詳細な説明】
【技術分野】
【０００１】
本発明は、皮膚に対する刺激が少なく、シーツ等のカバー材を上に掛けずに直接寝ることができ、なおかつ、体圧分散性、蒸れ防止性に優れたクッション材に関する。特に病院、施設や在宅介護用の床ずれ防止用マット、車椅子、枕、体位変換用クッションや、一般健常者向けのマットレスやベッドパッド等の寝具、或いは座席等のクッション材として有効に利用できるものである。
【背景技術】
【０００２】
立体編物を積層したクッション材は、単層では得られないより良好な体圧分散性が得られることから、ベッドパッド、マットレス等の寝具や、車椅子用クッション等に多く使用されている。
このような積層クッション材として特許文献１には、表裏がハニカム状の編地で構成された立体編物が複数層積層され、回復性と通気性の良好な寝床用シート状物が提案されている。しかしながら特許文献１の積層クッション材は、表層を構成する立体編物が、１８０デニールの比較的太いナイロンモノフィラメントの連結糸で構成され、かつ、表面が８ｍｍサイズのハニカム状のメッシュ構造で形成されているため肌に対する刺激が非常に強く、直接上に寝ていると肌にメッシュ形状の跡が残ったり、痒みが生じる等の問題点があった。従って、従来の立体編物の積層クッション材は、上にシーツ等の皮膚刺激を低減する素材を掛けて使用するのが一般的であった。
しかし、シーツ等を立体編物の上に掛けて使用すると、立体編物の高い通気性が阻害されることにより、蒸れ防止効果が抑えられ、良好な寝心地が得られなくなるという問題点があった。
【０００３】
【特許文献１】特開平３−２４２１１５号公報
【発明の開示】
【発明が解決しようとする課題】
【０００４】
本発明は前記問題点を解決し、皮膚に対する刺激が少なく、シーツ等のカバー材を上に掛けずに直接寝ることができ、かつ、体圧分散性、蒸れ防止性に優れたクッション材を提供することを目的とする。
【課題を解決するための手段】
【０００５】
本発明者は上記の目的を達成するため、立体編物を単に積層するだけでなく、積層時に表層及び下層に用いる立体編物の表面カバーファクター、及び連結用モノフィラメントの使用繊度について鋭意検討した結果、肌に対して低刺激性であり、かつ体圧分散性、蒸れ防止性が良好となる条件を見出し、本発明を完成するに至った。
即ち本発明は、立体編物が複数層積層され、周囲が接合された積層クッション材であって、厚みが２〜８ｍｍ、表面編地の下記に示す総カバーファクター（ＴＣＦ）が７５０〜１２５０、連結糸が１５〜１７０デシテックスのモノフィラメントからなる立体編物が表層を構成し、かつ、厚みが３〜１５ｍｍ、連結糸が１８０〜１０００デシテックスのモノフィラメントからなる立体編物が下層を構成していることを特徴とする積層クッション材である。
【０００６】
総カバーファクター（ＴＣＦ）＝コースカバーファクター（ＣＣＦ）＋ウェールカバーファクター（ＷＣＦ）
但し、コースカバーファクター（ＣＣＦ）＝（コース数；本／  ２．５４ｃｍ）×（表面の編地を構成する糸条の太さ；ｄｔｅｘ）1/2
ウェールカバーファクター（ＷＣＦ）＝（ウェール数；本／２．５４ｃｍ）×（表面の編地を構成する糸条の太さ；ｄｔｅｘ）1/2
【発明の効果】
【０００７】
本発明の積層クッション材は、表層に用いた立体編物が緩衝効果を有し、皮膚に対する刺激を抑えることが可能であるため、マットレスやベッドパッド等の寝具や、座席等のクッションとして、直接肌に接する状況で用いることができる。さらには優れた体圧分散性、蒸れ防止性を有するものである。
【発明を実施するための最良の形態】
【０００８】
以下、本発明を詳細に説明する。
本発明でいう立体編物とは、表裏２層の編地を連結糸で連結した、表層、連結層、裏層の少なくとも３層で形成される立体的な編地のことをいい、ダブルラッセル編機やダブル丸編機等、２列の針列を有する編機で形成される編地を指す。
【０００９】
立体編物の連結糸に用いる繊維素材としては、ポリトリメチレンテレフタレート繊維、ポリエチレンテレフタレート繊維、ポリブチレンテレフタレート繊維、ポリアミド繊維、ポリプロピレン繊維、ポリ塩化ビニル繊維、ポリエステル系エラストマー繊維等、任意の合成繊維を用いることができるが、目標の圧縮変位量とし、かつ良好なクッション性とするために、連結糸はモノフィラメントが好ましい。特に連結糸がポリトリメチレンテレフタレート繊維のモノフィラメントであると、立体編物の厚み方向及び長さ、幅方向の寸法安定性が良好となると共に、立体編物がシワになり難くなり、かつ、繰り返し圧縮耐久性が良好となり好ましい。
【００１０】
又、表裏の編地を形成する繊維素材としては、ポリエステル系繊維、ポリアミド系繊維
、ポリアクリル系繊維、ポリプロピレン系繊維等の合成繊維、綿、麻、ウール等の天然繊維、キュプラレーヨン、ビスコースレーヨン、リヨセル等の再生繊維等の任意の繊維を用いることができる。尚、立体編物表面の肌触りをより良好にするには、表面の編地を構成する繊維に嵩高糸を用いることが好ましく、例えば、仮撚加工糸、ジェットスタッファー加工糸、押し込み加工糸、紡績糸、ループ状毛羽を有する流体噴射加工糸等、嵩高性が付与された糸が好ましい。又、綿、レーヨン等の吸湿性の高い繊維を用いると、蒸れ防止性を改善する上で好ましい。特に吸放湿性の高いキュプラレーヨンを用いると、蒸れ防止性がより良好となる。
【００１１】
さらには、連結糸のモノフィラメントが表面に突出するざらざらとした肌触りを防止するために、表側編地のモノフィラメントの現出面積Ａと表側編地に用いる繊維の現出面積Ｂの比はＡ／Ｂ≦０．１５であることが好ましい。より好ましくは０≦Ａ／Ｂ≦０．１０、さらに好ましくは０≦Ａ／Ｂ≦０．０５で０に近いほど好ましい。
ここで、表側編地のモノフィラメント糸の現出面積Ａと表側編地に用いる繊維の現出面積Ｂの比とは、編地表面の単位面積中に見えるそれぞれの糸の面積比を意味し、以下の方法により測定される。
【００１２】
立体編物において１ｃｍ角の編地表面の拡大写真（５〜５０倍）を直角方向から撮影し、写真をイメージスキャーナーでコンピューターに読み込み、高精細画像解析システムＩＰ１０００ＰＣ（商品名、旭化成（株）社製）の画像解析ソフトを用いて、編地表面に見えるモノフィラメント糸とマルチ糸の面積をそれぞれ領域指定し、領域指定したそれぞれの面積比を画素数の比で計算する。
尚、モノフィラメントの現出面積を低く抑えるには、表側編地の同一編目における表側編地用のマルチ糸の総繊度Ｄ（ｄｔｅｘ）と、連結糸のモノフィラメントの繊度ｄ（ｄｔｅｘ）の関係であるＤ／ｄが１．１以上であることが好ましく、より好ましくは１．５〜
１５．０である。
【００１３】
本発明では、表層を構成する立体編物は、下層の立体編物の硬さや肌への刺激性に対する緩衝効果を働かせるために、厚みを２〜８ｍｍとし、連結糸に１５〜１７０デシテックスのモノフィラメントを用いることが必要である。厚みが２ｍｍ未満、あるいは連結糸の繊度が１５デシテックス未満の場合は、下層の立体編物の硬さや刺激に対する緩衝効果がなくなる。又、連結糸の繊度が１７０デシテックスを超えると表層の立体編物の肌への刺激性が強過ぎるものとなる。尚、厚みが８ｍｍを超えると、表層の立体編物が適度な硬さを維持できずにつぶれ易くなり、蒸れ防止性が低下する。
表層の立体編物の連結糸繊度は好ましくは２０〜１２０デシテックス、より好ましくは３０〜１００デシテックスである。
【００１４】
又、表層の立体編物における表面の編地は、肌への刺激を低く抑え、柔らかい風合いとするために、総カバーファクター（ＴＣＦ）を７５０〜１２５０とする必要がある。総カバーファクターが７５０未満の場合、表面がざらつき易く肌への刺激が強すぎる物となる。又、総カバーファクターが１２５０を超えると通気性が阻害され、蒸れ防止性能が低下すると共に、風合いが硬く良好な肌触りが得られない。総カバーファクターのより好ましい範囲は、８００〜１１５０、さらに好ましくは８５０〜１１００である。
【００１５】
ここで、総カバーファクター（ＴＣＦ）とは、下記式で計算されるものである。
総カバーファクター（ＴＣＦ）＝コースカバーファクター（ＣＣＦ）＋ウェールカバーファクター（ＷＣＦ）
但し、コースカバーファクター（ＣＣＦ）＝（コース数；本／２．５４ｃｍ）×（表面の編地を構成する糸条の太さ；ｄｔｅｘ）1/2
ウェールカバーファクター（ＷＣＦ）＝（ウェール数；本／２．５４ｃｍ）×（表面の編地を構成する糸条の太さ；ｄｔｅｘ）1/2
【００１６】
尚、表面の編地を構成する糸条の太さとは、表面の編地２．５４ｃｍ平方（６．４５ｃｍ2 ）の面積中に存在する編目を構成する糸条の太さをいう。例えば２枚筬から同一の針に２本の表糸が供給されて一つの編目を構成する場合は、２本の表糸の太さを合計した太さをいい、表裏面を連結する連結糸を除いたものである。
編目を構成する糸条の太さが異なる場合は、先ず表面の編地２．５４ｃｍ平方（６．４５ｃｍ2 ）の面積中に存在する編目の総数（ｎ）と、各編目を構成する糸条の太さ（Ｄ１、Ｄ２、Ｄ３、・・・、Ｄｎ；ｄｔｅｘ）を測定する。次いで、各編目を構成する糸条の太さの合計（Ｄ１+ Ｄ２＋Ｄ３＋・・・Ｄｎ；ｄｔｅｘ）を編目の総数（ｎ）で割ったもので表す。
【００１７】
本発明において、コースカバーファクター（ＣＣＦ）は４００〜８００が好ましく、特に４５０〜７５０が好ましく、さらに５００〜７００が好ましく、又、ウェールカバーファクター（ＷＣＦ）は２５０〜５５０が好ましく、特に３００〜５００が好ましく、さらに３５０〜４５０が好ましい。
さらにコースカバーファクター（ＣＣＦ）／ウェールカバーファクター（ＷＣＦ）の比（ＣＣＦ／ＷＣＦ）は１．０〜２．５が好ましく、特に１．３〜２．０が好ましい。
【００１８】
カバーファクターを適正範囲とするには、使用する編機のゲージ、表面の編地を構成する繊維の繊度、編組織、仕上加工時の幅出し、オーバーフィード率を十分考慮して、表層の立体編物を作製する必要がある。編機は１８〜２４ゲージものを用い、立体編物の表側の編地に用いる繊維の繊度を１００〜２８０デシテックスとし、仕上後の立体編物のコース数を２５〜４０コース／２．５４ｃｍ、ウエール数を１６〜２５ウエール／２．５４ｃｍとすることが好ましい。
【００１９】
本発明の積層クッション材において、下層に用いる立体編物は良好な体圧分散性を保持するために、１８０〜１０００デシテックスのモノフィラメントからなる連結糸で構成され、厚み３〜１５ｍｍである必要がある。
厚みが３ｍｍ未満では体圧分散性が不十分となり、１５ｍｍを超えると立体編物の端部の加工が困難となると共に、長時間使用する際の耐久性が低下しヘタリ易くなる。
又、連結糸は１８０デシテックス未満であると体重を十分支えきれずに立体編物が押し潰され、良好な体圧分散性が得られなくなると共に、空気層を確保できなくなり、蒸れ防止性が大きく低下する。連結糸が１０００デシテックスを超えると、立体編物が硬くなりすぎ、良好な体圧分散性が得られなくなる。下層に用いる立体編物の連結糸は好ましくは１８０〜９００デシテックスであり、さらに好ましくは１９０〜７００デシテックスである。
【００２０】
尚、本発明の積層クッション材は、体圧分散性をより良好にするために、５０Ｎ（／７８．５ｃｍ2）負荷時の圧縮変位量が３〜３０ｍｍであることが好ましく、より好ましくは４〜２５ｍｍである。
ここで、本発明における５０Ｎ／（７８．５ｃｍ2）負荷の意味は、直径１００ｍｍの円形の圧縮板により５０Ｎの荷重を掛けた状態を意味し、仙骨部や臀部が良好な耐圧分散性を示している状態の荷重に相当する。又、圧縮変位量とは立体編物が５０Ｎ／（７８．５ｃｍ2）の負荷で押し潰される厚みを意味する。
積層クッション材の５０Ｎ（／７８．５ｃｍ2）負荷時の圧縮変位量が３０ｍｍを超えると人が上に寝る際に立体編物の連結層が押し潰され、良好な体圧分散性が得られなくなると共に、空気層を確保できなくなり、蒸れ防止性が低下する。又、圧縮変位量が３ｍｍ未満であると、硬くなり過ぎて良好な体圧分散性が得られない。
【００２１】
積層クッション材の５０Ｎ（／７８．５ｃｍ2）負荷時の圧縮変位量を適正な範囲とするには、表層及び下層に用いる立体編物の連結糸の繊度、編密度、連結糸の傾斜角、厚みを十分考慮して生機を作成し、ヒートセット仕上げ時の幅出し等により、圧縮硬さを調整する必要がある。特に、立体編物２．５４ｃｍ平方（６．４５ｃｍ2）の面積中にある連結糸の本数をＮ（本／２．５４ｃｍ平方）、連結糸のデシテックスをＴ（ｇ／１×１０6ｃｍ）、連結糸の比重をρ0（ｇ／ｃｍ3）とした時に、立体編物２．５４ｃｍ平方の面積中にある連結糸の総断面積（Ｎ・Ｔ／１×１０6・ρ0）を、表層に用いる立体編物は０．０２〜０．２５ｃｍ2とし、下層に用いる立体編物は０．０３〜０．３ｃｍ2とすることが好ましい。尚、積層クッション材の圧縮回復性を良好にするために、表層及び／又は下層の立体編物の連結糸の構造を見掛け状、クロス構造や、トラス構造、筋交い構造とすることが好ましく、さらに、編み始め方向から見た断面における、裏面編地と連結糸とで形成される角度（鋭角側）を、少なくとも２０％以上の連結糸において４０〜８０度とすることが好ましい。
【００２２】
本発明の積層クッション材は表層の立体編物及び下層の立体編物がそれぞれ少なくとも１枚以上積層されて構成されるが、下層の立体編物は少なくとも２枚以上であることが好ましい。尚、積層クッション材トータルの厚みは７〜６０ｍｍであることが好ましい。トータルの厚みが７ｍｍ未満では体圧分散性が不良となり、６０ｍｍを超えると縫製加工時の取扱性が不良となる。
【００２３】
本発明の積層クッション材は、表層及び下層の立体編物を積層し、周囲が接合されて構成される。積層方法は何ら限定されるものではなく、周囲は部分的に接合されていても良く、全周囲が接合されていても良いが、好ましくは全周囲が縁部カバー材により被覆されて縫製されていることが好ましい。又、積層した立体編物の中央部が部分的にキルティング等により上下に接合されていると、積層クッション材の上下層のズレや形態崩れを防止
できて好ましい。尚、周囲を接合する際に用いる縁部カバー材は、突き刺し強度が２〜２０Ｎの範囲であると、立体編物のカット端部のモノフィラメントの切れ端が、縁部カバー材を突き抜けて飛び出すのを防止できるため好ましい。
【００２４】
尚、縁部カバー材は突き刺し強度は、ミシン針（オルガン株式会社製；ＴＶ×７＃１９）をテンシロンのチャックに取り付け、縁部カバー材を直径３０ｍｍの円形のピン枠に固定した状態で、ミシン針を５０ｍｍ／ｍｉｎの速度で突き刺し、貫通時の最大応力を求める方法で測定されるものである。
尚、本発明の積層クッション材は表層の立体編物と下層の立体編物が積層されてなるが、上層の立体編物と下層の立体編物の間、あるいは下層の立体編物の更に下層に立体編物以外の織編物、不織布、中綿入りのキルティング布等のシート状物が積層されていても良い。
【００２５】
本発明に用いる立体編物は、生機を精練、染色、ヒートセット等の工程を通して仕上げることができ、精練や染色工程を省いて生機をヒートセットのみで仕上げることもできる。
また仕上げセット時には本発明の目的を損なわない範囲であれば、通常、繊維加工に用いられている樹脂加工、吸水加工、制電加工、抗菌加工、撥水加工、難燃加工などの仕上げ加工を適用できる。
仕上げセットで用いる熱処理機としては、ピンテンター、クリップテンター、ショートループドライヤー、シュリンクサーファードライヤー、ドラムドライヤー、連続およびバッチ式タンブラー等が使用できる
【実施例】
【００２６】
以下、本発明を実施例などにより更に具体的に説明するが、本発明はこれら実施例などにより何ら限定されるものではない。尚、例中の各特性の評価および測定は下記の方法で行った。
（１）５０Ｎ（／７８．５ｃｍ2）負荷時の圧縮変位量
島津オートグラフＡＧ−Ｂ型（島津製作所製）を用い、直径１００ｍｍの円形の圧縮板により、剛体面上に置いた２０ｃｍ角の積層クッション材を、１０ｍｍ／ｍｉｎの速度で５０Ｎの荷重になるまで圧縮し、５０Ｎ負荷時の圧縮変位量（ｍｍ）を測定する。測定は５点のサンプルで行い平均値を求める。
（２）体圧分散性
介護用ベッドの上に積層クッション材を置き、上に体圧分布測定装置Ｘセンサー（型式Ｘ２：ＸＳＥＮＳＥＲ、Ｔｅｃｈｎｏｌｏｇｙ社製）を配置する。この上に伸長１７０〜１７５ｃｍ、６５〜７０ｋｇの４人の男性が仰臥位で寝て、仙骨部の体圧（ｋＰａ）を測定し、４人の平均値を求める。
【００２７】
（３）蒸れ防止性
２８±１℃、６５±５％ＲＨの環境下の人工気候室内に積層クッション材を置き、積層クッション材の上に伸長１７０〜１７５ｃｍ、６５〜７０ｋｇの４人の男性が仰臥位で寝て６０分間安静にした後、蒸れ感を下記の点数で官能評価し、４人の平均点を求める。尚、試験中は綿パイルのタオルケット（良品計画社製）を首から足先まで掛けて行う。
３点：蒸れ感がない
２点：蒸れ感をやや感じる
１点：蒸れ感を非常に感じる
【００２８】
（４）肌への刺激性
介護用ベッドの上に積層クッション材を置き、伸長１７０〜１７５ｃｍ、６５〜７０ｋｇの４人の男性が上半身裸で仰臥位で寝て６０時間安静にした後、皮膚に対する刺激を下
記の点数で官能評価し、４人の平均点を求めた。
３点：メッシュの跡も痒みも全くなし。
２点：メッシュの跡あるいは痒みが若干ある。
１点：メッシュの跡あるいは痒みが非常にある。
【００２９】
［実施例１、比較例１、２］
６枚筬を装備した２２ゲージのダブルラッセル編機を用い、表面の編地を形成する筬（Ｌ１、Ｌ２）から１６７ｄｔｅｘ／４８フィラメントのポリエチレンテレフタレート繊維の仮撚糸をオールインの配列で供給し、連結糸用の筬（Ｌ３）から５６ｄｔｅｘのナイロンモノフィラメントをオールインの配列で供給し、又、裏面の編地を形成する筬（Ｌ５、Ｌ６）から、１６７ｄｔｅｘ／４８フィラメントのポリエチレンテレフタレート原糸を、Ｌ５の筬に３イン１アウトの配列で、Ｌ６の筬に（１イン）１アウト３インの配列で供給した。
この際、編機の釜間を２．５ｍｍ、４．５ｍｍ、１２ｍｍに変更し、（編組織１）に示す編組織で、機上コース３０コース／２．５４ｃｍの密度で生機を編成した。
得られた生機を７０℃で精錬後、機上幅と同一の仕上幅で１８０℃×２分の乾熱ヒートセットを行い、釜間２．５ｍｍによる立体編物Ａ、釜間４．５ｍｍによる立体編物Ｂ、釜間１２ｍｍによる立体編物Ｃを得た。
【００３０】
又、６枚筬を装備した１８ゲージ、釜間１２ｍｍのダブルラッセル編機を用い、表面の編地を形成する筬（Ｌ１、Ｌ２）から１６７ｄｔｅｘ／４８フィラメントのポリエチレンテレフタレート原糸を、連結糸用の筬（Ｌ３、Ｌ４）から２００ｄｔｅｘのポリトリメチレンテレフタレートモノフィラメント（ソロテックス社製）を、又、裏面の編地を形成する筬（Ｌ５、Ｌ６）から、１６７ｄｔｅｘ／４８フィラメントのポリエチレンテレフタレート原糸を、Ｌ１、Ｌ３、Ｌ５の筬に１イン１アウトの配列で、Ｌ２、Ｌ４、Ｌ６の筬に１アウト１インの配列で供給した。（編組織２）に示す編組織で、機上コース２２コース／２．５４ｃｍの密度で生機を編成し、得られた生機を７０℃で精錬後、機上幅に対し１．４倍の幅出し率で１８０℃×２分の乾熱ヒートセットを行い、立体編物Ｄを得た。
【００３１】
（編組織１）
Ｌ１：２０２２／２４２２／
Ｌ２：４６４４／２０２２／
Ｌ３：２０２０／２４２４／
Ｌ５：４４２０／２２２４／２２２０／２２２４／４４６８／６６６４／
６６６８／６６６４／
Ｌ６：４４６８／６６６４／６６６８／６６６４／４４２０／２２２４／
２２２０／２２２４／
【００３２】
（編組織２）
Ｌ１：４６４４／４２４４／４６４４／４２４４／４６４４／４２２２／
２０２２／２４２２／２０２２／２４２２／２０２２／２４４４／
Ｌ２：２０２２／２４２２／２０２２／２４２２／２０２２／２４４４／
４６４４／４２４４／４６４４／４２４４／４６４４／４２２２／
Ｌ３：４２４２／４６４６／４２４２／８10８10／４２４２／４６４６／
６８６８／６４６４／６８６８／２０２０／６８６８／６４６４／
Ｌ４：６８６８／６４６４／６８６８／２０２０／６８６８／６４６４／
４２４２／４６４６／４２４２／８10８10／４２４２／４６４６／
Ｌ５：４４４６／４４４２／４４４６／４４４２／４４４６／４４４２／
２２２０／２２２４／２２２０／２２２４／２２２０／２２２４／
Ｌ６：２２２０／２２２４／２２２０／２２２４／２２２０／２２２４／
４４４６／４４４２／４４４６／４４４２／４４４６／４４４２／
【００３３】
実施例１として、立体編物Ｂを表層とし（表面の編地が最表面）、立体編物Ｄを下層に２枚重ね、周囲を突き刺し強度が１５Ｎの縁部カバー材でカバーしながら縫製し、ベッドパッド状の積層クッション材を作製した。比較例１として、立体編物Ａを表層に用いた以外は実施例１と同様にして積層クッション材を作製した。又、比較例２として、立体編物Ｃを表層に用いた以外は実施例１と同様にして積層クッション材を作製した。得られた多層クッション材の各種特性を表１に示す。
【００３４】
［実施例２］
立体編物Ｂの連結糸を１１０デシテックスのポリトリメチンテレフタレートモノフィラメント（ソロテックス社製）とした以外は、立体編物Ｂと同様にして立体編物Ｅを得た。
立体編物Ｅを表層に用いた以外は実施例１と同様にして、積層クッション材を作製した。得られた多層クッション材の各種特性を表１に示す。
［実施例３］
６枚筬を装備した２２ゲージ、釜間４．５ｍｍのダブルラッセル編機を用い、表面の編地を形成する筬（Ｌ１、Ｌ２）から１１０ｄｔｅｘ／６０フィラメントのポリエチレンテレフタレート繊維の仮撚糸をＬ１の筬に３イン１アウトの配列で、Ｌ２の筬に（１イン）１アウト３インの配列で供給し、連結糸用の筬（Ｌ３）から５６ｄｔｅｘのナイロンモノフィラメントをオールインの配列で供給し、又、裏面の編地を形成する筬（Ｌ５）から、１６７ｄｔｅｘ／４８フィラメントのポリエチレンテレフタレート原糸をオールインの配列で供給した。
（編組織３）に示す編組織で、機上コース３３コース／２．５４ｃｍの密度で生機を編
成し、得られた生機を７０℃で精錬後、機上幅から１．１倍の幅出し率で１８０℃×２分の乾熱ヒートセットを行い、立体編物Ｆを得た。
【００３５】
（編組織３）
Ｌ１：２０２２／２４２２／２０２２／２４４４／６８６６／６４６６／６８６６／６
４４４／
Ｌ２：６８６６／６４６６／６８６６／６４４４／２０２２／２４２２／２０２２／２
４４４／
Ｌ３：２０２０／０２０２／
Ｌ４：２２２０／２２２４／
立体編物Ｆを表層に用いた以外は実施例１と同様にして、積層クッション材を作製した。得られた多層クッション材の各種特性を表１に示す。
［比較例３］
表層及び下層の２枚の立体編物を全て立体編物Ｄとした以外は実施例１と同様にして、積層クッション材を作製した。得られた多層クッション材の各種特性を表１に示す。
［比較例４］
立体編物Ｂを３層積層して積層クッション材を作製した。得られた多層クッション材の各種特性を表１に示す。
【００３６】
【表１】
2006204661.tif 000002
【産業上の利用可能性】
【００３７】
本発明の積層クッション材は、病院、施設や在宅介護用の床ずれ防止用マット、車椅子、枕、体位変換用クッションや、一般健常者向けのマットレスやベッドパッド等の寝具、或いは座席等のクッションに有効に利用でき、皮膚に対する刺激が少なく、シーツ等のカバー材を上に敷かずに直接寝ることができ、なおかつ、体圧分散性、蒸れ防止性に優れたクッション材となる。